(57)【要約】      （修正有）【課題】反射防止と、干渉縞の発生防止とを実現した帯電防止層形成用組成物の提供。【解決手段】導電性微粒子と、電離放射線硬化型樹脂と、有機溶剤とを含んでなる帯電防止層形成用組成物であって、前記導電性微粒子が、導電性物質で被覆されたコア粒子からなるものであり、かつ、前記コア粒子の屈折率が導電性物質の屈折率よりも低いものである。前記導電性微粒子は、５ｎｍ以上１００ｎｍ以下の粒径を有する金属酸化物および金属類から選択されるものである。【選択図】  図１
2006124655.tif 000002
【特許請求の範囲】
【請求項１】
導電性微粒子と、電離放射線硬化型樹脂と、有機溶剤とを含んでなる帯電防止層形成用組成物であって、
前記導電性微粒子が、導電性物質で被覆されたコア粒子からなるものであり、かつ、前記コア粒子の屈折率が前記導電性物質の屈折率よりも低いものである、帯電防止層形成用組成物。
【請求項２】
前記導電性微粒子が、５ｎｍ以上１００ｎｍ以下の粒径を有してなるものである、請求項１に記載の帯電防止層形成用組成物。
【請求項３】
前記導電性微粒子における導電性物質の被覆量が１０質量％以上６０質量％以下である、請求項１又は２に記載の帯電防止層形成用組成物。
【請求項４】
前記導電性物質が、酸化錫、アンチモン錫酸化物、インジウム錫酸化物、酸化アンチモン、アルミニウム亜鉛酸化物、ガリウム亜鉛酸化物およびこれらの混合物からなる群から選択されたものである、請求項１〜３のいずれか一項に記載の帯電防止層形成用組成物。
【請求項５】
前記導電性物質が、金、銀、銅、アルミニウム、鉄、ニッケル、パラジウム、プラチナからなる群から選択されたものである、請求項１〜４のいずれか一項に記載の帯電防止層形成用組成物。
【請求項６】
透明基材フィルムと、該透明基材フィルム上に、帯電防止層と、電離放射線硬化型樹脂を含んでなるハードコート層と、低屈折率層とをこれらの順で備えてなる、反射防止フィルムであって、
前記帯電防止層が、請求項１〜５のいずれ一項に記載の帯電防止層形成用組成物を用いて形成されたものである、反射防止フィルム。
【請求項７】
前記透明基材フィルムと前記帯電防止層の屈折率の差の絶対値、及び前記帯電防止層と前記ハードコート層の屈折率の差の絶対値が、共に０．０３以内である、請求項６に記載の反射防止フィルム。
【請求項８】
前記帯電防止層の層厚が０．０５μｍ以上５．００μｍ以下の場合に、表面抵抗値が、１．０×１０13Ω／□以下である、請求項６又は７に記載の反射防止フィルム。
【請求項９】
ディスプレイの表面に、請求項６〜８のいずれか一項に記載の反射防止フィルムを備えてなる、画像表示装置。
【請求項１０】
前記帯電防止層の層厚が５０ｎｍ以上１５０ｎｍ以下であり、
前記低屈折率層の層厚が５０ｎｍ以上１５０ｎｍ以下であり、
前記反射防止フィルムの反射色相が、色相ａ*の絶対値が７以下であり、色相ｂ*の絶対値が６以下である、請求項６〜９のいずれか一項に記載の反射防止フィルム。
【請求項１１】
前記反射防止フィルムの表面抵抗値が、１．０×１０13Ω／□以下である、請求項１０に記載の反射フィルム。
【請求項１２】
ディスプレイの表面に、請求項１０に記載の反射防止フィルムを有する、画像表示装置。
【請求項１３】
空隙を有する導電性金属酸化物の微粒子と、
電離放射線硬化型樹脂と、及び、
有機溶剤とを含んでなる、帯電防止層形成用組成物。
【請求項１４】
前記導電性金属酸化物が、５ｎｍ以上１００ｎｍ以下の粒径を有してなるものである請求項１３に記載の帯電防止層形成用組成物。
【請求項１５】
前記導電性金属酸化物における外殻層の厚みが１ｎｍ以上３０ｎｍ以下である、請求項１３又は１４に記載の帯電防止層形成用組成物。
【請求項１６】
前記導電性金属酸化物が、酸化錫、アンチモン錫酸化物、インジウム錫酸化物、酸化アンチモン、アルミニウム亜鉛酸化物、ガリウム亜鉛酸化物およびこれらの混合物からなる群から選択されてなる、請求項１３〜１５のいずれか一項に記載の帯電防止層形成用組成物。
【請求項１７】
透明基材フィルムと、該透明基材フィルム上に、帯電防止層と、電離放射線硬化型樹脂を含んでなるハードコート層と、低屈折率層とをこれらの順で備えてなる、反射防止フィルムであって、
前記帯電防止層が、請求項１３〜１６のいずれ一項に記載の帯電防止層形成用組成物を用いて形成されたものである、反射防止フィルム。
【請求項１８】
前記透明基材フィルムと前記帯電防止層の屈折率の差の絶対値、及び前記帯電防止層と前記ハードコート層の屈折率の差の絶対値が、共に０．０３以内である、請求項１７に記載の反射防止フィルム。
【請求項１９】
前記帯電防止層の層厚が０．０１μｍ以上５．００μｍ以下の場合に、前記反射防止フィルムの表面抵抗値が、１．０×１０13Ω／□以下である、請求項１７又は１８に記載の反射防止フィルム。
【請求項２０】
ディスプレイの表面に、請求項１７〜１９のいずれか一項に記載の反射防止フィルムを備えてなる、画像表示装置。
【請求項２１】
前記帯電防止層の層厚が５０ｎｍ以上１５０ｎｍ以下であり、
前記低屈折率層の層厚が５０ｎｍ以上１５０ｎｍ以下であり、
前記反射防止フィルムの反射色相が、色相ａ*の絶対値が７以下であり、色相ｂ*の絶対値が６以下である、請求項１７〜１９のいずれか一項に記載の反射防止フィルム。
【請求項２２】
前記反射防止フィルムの表面抵抗値が、１．０×１０13Ω／□以下である、請求項２１に記載の反射フィルム。
【請求項２３】
ディスプレイの表面に、請求項２１に記載の反射防止フィルムを有する、画像表示装置。
【発明の詳細な説明】
【技術分野】
【０００１】
本発明は、干渉縞の発生と埃付着とを防止する帯電防止性層を形成するための組成物、及び、液晶ディスプレイ又はプラズマディスプレイ等の各種ディスプレイ等の光学物品の表面に用いられる反射防止フィルムに使用される帯電防止層に関する。
【背景技術】
【０００２】
本発明の第１の態様及び本発明の第３の態様
液晶ディスプレイやプラズマディスプレイ等のディスプレイ等の光学物品の表示面は、その視認性を高めるために、蛍光灯などの外部光源から照射された光線の反射が少ないことが求められている。透明な物体の表面を屈折率の小さい透明皮膜で被覆することにより反射率が小さくなる現象が従来から知られており、このような現象を利用した反射防止膜を画像表示装置の表示面に設けて視認性を向上させることが可能である。反射防止膜は、表示面の上に屈折率の小さい低屈折率層を設けた単層構成、または、反射防止効果をさらに良好にするために表示面の上に中〜高屈折率層を一ないし複数層設けて、その上に低屈折率層を設けた多層構成とすることが可能である。
【０００３】
単層型の反射防止膜は、多層型と比べて層構成が単純なことから、生産性やコストパフォーマンスに優れる。一方、多層型の反射防止膜は、層構成を組み合わせて反射防止性能を向上させることが可能であり、単層型と比べて高性能化を図り易い。さらに、光学物品の表面に傷が付くと視認性を悪くするため、反射防止フィルムにハード性能を付与することが行われている。また、プラスチックからなる光学物品は絶縁性であるので静電気等により帯電し、表面に埃が付着すると視野性が悪くなるために、光学物品に帯電防止性を付与することが求められている。
【０００４】
反射防止フィルムにこれらの帯電防止性及びハード性能を付与したものとして、透明基材フィルム上に金属酸化物を含有させた帯電防止層を形成し、さらにその上にハードコート層を形成し、最上層として下層の屈折率よりも低い屈折率の低屈折率層を形成した帯電防止性反射防止フィルムは、例えば、特開２００１−２５５４０３号（特許文献１）により知られている。
【０００５】
特開２００１−２５５４０３号（特許文献１）に記載の反射防止フィルムは、ディスプレイ表面への粉塵吸着による視野性の低下を防止するために、帯電防止材料として金属酸化物、或いは金属を用いた帯電防止層を形成している。ところで、金属酸化物、或いは金属は一般的にバインダー樹脂よりも屈折率が高く、金属酸化物或いは金属を添加した帯電防止層は、基材フィルムやハードコート層の屈折率よりも高い屈折率となり、基材フィルムと帯電防止層、或いはハードコート層と帯電防止層との間で屈折率差が生ずる。これらの屈折率差により、干渉縞が発生しディスプレイ等の光学物品の視認性を悪くするという問題があった。
【０００６】
例えば、従来の一般的な帯電防止層を形成した反射防止フィルムの一例を挙げれば、トリアセチルセルロースフィルム（透明基材フィルム）では屈折率が約１．５前後であり、金属酸化物或いは金属含有帯電防止層では屈折率が約１．５７〜１．７０であり、さらに、ハードコート層では約１．５０前後であり、互いに接する各層の屈折率差が大きいため
、透明基材フィルムと帯電防止層との界面、及び帯電防止層とハードコート層との界面でそれぞれ表面側から入射した外光が反射し、これらの反射光が干渉を引き起し、干渉ムラ（色ムラ）として観察されることがあった。
【０００７】
従って、今尚、干渉縞の発生と埃付着とを有効に防止しうる帯電防止性層を形成するための組成物と、該組成物を用いて形成される反射防止フィルムに使用される帯電防止層との開発が急務となっている。
【０００８】
本発明の第２の態様及び本発明の第４の態様
液晶ディスプレイやプラズマディスプレイ等のディスプレイ等の光学物品の表示面は、その視認性を高めるために、蛍光灯などの外部光源から照射された光線の反射が少ないことが求められており、反射防止を行うために、透明基材フィルム上に直接又は他の層を介して、下層の屈折率よりも低い屈折率を有する低屈折率層を形成した反射防止フィルムを光学物品の表面に貼付することが行われている。さらに、光学物品の表面に傷が付くと視認性を悪くするため、反射防止フィルムにハード性能を付与することが行われている。また、プラスチックからなる光学物品は絶縁性であるので静電気等により帯電し、表面に埃が付着すると視野性が悪くなるために、光学物品に帯電防止性を付与することが求められている。
【０００９】
反射防止フィルムにこれらの帯電防止性及びハード性能を付与したものとして、透明基材フィルム上にハードコート層を形成し、その上に金属酸化物を含有させた帯電防止層を形成し、さらにその上に最上層として下層の屈折率よりも低い屈折率の低屈折率層を形成した帯電防止性反射防止フィルムは、例えば、特開２００２−２６７８０４号（特許文献２）により知られている。特開２００２−２６７８０４号（特許文献２）の反射防止フィルムにおいて、帯電防止層の屈折率は１．６０以上１．７５以下の範囲であるとしている。
【００１０】
帯電防止剤として金属酸化物を含有した帯電防止層の屈折率は、通常、約１．５７〜１．７５である。透明基材フィルム／ハードコート層／帯電防止層／低屈折率層（屈折率ｎ＝１．４２以下）からなる積層構造の反射防止フィルムにおいて、低屈折率層を波長５５０ｎｍにて最低反射率が得られるように調製し、約１．５７〜１．７５の屈折率の帯電防止層上に、一般的な低屈折率層（ｎ＝１．４２以下）を積層すると、両者の層の屈折率差が大きいため、反射率カーブがＶ字となり、可視光領域において短波長域や長波長域の反射率が高くなり、反射防止フィルムに赤・青味が発生し、屈折率差が大きくなる程、反射時の色味がきつくなるという問題点がある。特に、帯電防止層の層厚が５０ｎｍ〜１５０ｎｍの薄膜であり、且つ低屈折率層の層厚が５０ｎｍ〜１５０ｎｍの薄膜である場合にこのような色味が生じるという問題がある。
【００１１】
図１は、透明基材フィルム／ハードコート層／帯電防止層／低屈折率層からなる積層構造の反射防止フィルムにおける、低屈折率層の屈折率（ｎ1 ）を１．３７とし、帯電防止層の屈折率（ｎ2 ）を１．５３、１．５７、１．６１、１．６５とした場合における、縦軸に反射率（％）、横軸に光の波長（ｎｍ）をとった反射率曲線を示す。図１において実線で示す曲線は、帯電防止層がない場合の反射防止フィルムの反射率曲線を示す。図１によれば、帯電防止層と低屈折率層の屈折率差が大きくなる程、Ｖ字曲線のカーブが大となり、短波長域や長波長域の反射率が高くなり、反射防止フィルムにおいて赤・青味の色味がきつくなることが分かる。
【００１２】
従って、今尚、透明基材フィルム／ハードコート層／帯電防止層（薄膜）／低屈折率層（薄膜）からなる積層構造の反射防止フィルムにおける帯電防止層において、反射時の色味を防止した帯電防止層を有する反射防止フィルムの開発が急務とされている。
【特許文献１】特開２００１−２５５４０３号
【特許文献２】特開２００２−２６７８０４号
【発明の開示】
【００１３】
本発明の第１の態様
本発明者は、本発明時において、屈折率の高い導電性金属酸化物或いは金属を含有してなる帯電防止層形成用組成物（被覆組成物）を使用することにより、干渉縞の発生と埃付着の防止とを達成しうる帯電防止層を提供することができるとの知見を得た。本発明の第１の態様はかかる知見によるものである。
【００１４】
従って、本発明の第１の態様によれば、導電性物質で被覆されたコア粒子からなる導電性微粒子であって、該コア粒子の屈折率は導電性物質の屈折率よりも低い導電性微粒子、（２）電離放射線硬化型樹脂、及び、（３）有機溶剤を含んでなる帯電防止層形成用コーティング組成物を提案することができる。
【００１５】
より好ましくは、本発明の第１の態様は、導電性微粒子と、電離放射線硬化型樹脂と、有機溶剤とを含んでなる帯電防止層形成用組成物を提案することができ、該帯電防止層形成用組成物は、
前記導電性微粒子が、導電性物質で被覆されたコア粒子からなるものであり、かつ、前記コア粒子の屈折率が導電性物質の屈折率よりも低いものである。
【００１６】
本発明の第１の態様において、透明基材フィルムと、該透明基材フィルム上に、帯電防止層と、電離放射線硬化型樹脂を含んでなる組成物で形成されてなるハードコート層と、低屈折率層とをこれらの順で備えてなる、反射防止フィルムをも提案され、
該反射防止フィルムは、
前記帯電防止層が、本発明の第１の態様による帯電防止層形成用組成物を用いて形成されてなるものである。
【００１７】
効果
本発明の第１の態様によれば、帯電防止層形成用組成物が、導電性物質である導電性金属酸化物又は金属で被覆されたコア粒子からなる導電性微粒子を帯電防止剤として含有しており、該コア粒子の屈折率は導電性物質の屈折率よりも低い微粒子を用いているので、本発明の帯電防止層形成用組成物を用いて形成した帯電防止層は、従来の導電性金属酸化物或いは金属からなる導電性微粒子を含む組成物を用いて形成した帯電防止層よりも、低い屈折率とすることができる。そのため、本発明の帯電防止層形成用組成物を用いて形成した反射防止フィルムは、透明基材フィルムと帯電防止層との屈折率の差、及び帯電防止層とハードコート層の屈折率差の絶対値を各々０．０３以内とすることが可能となり、透明基材フィルムと帯電防止層との界面、及び帯電防止層とハードコート層との界面による干渉縞の発生を有効に防止するとの効果を有する。
【００１８】
本発明の第２の態様
本発明者は、本発明時において、反射防止フィルムにおける帯電防止層に、屈折率の高い導電性金属酸化物を用いることにより、反射時の色味を防止した帯電防止層を有する反射防止フィルムを提供することができるとの知見を得た。本発明の第２の態様はかかる知見によるものである。
【００１９】
従って、本発明の第２の態様によれば、反射防止フィルムを提案することができ、該反射防止フィルムは、透明基材フィルム上に、電離放射線硬化型樹脂を含むハードコート層を形成し、次いで、導電性物質で被覆されたコア粒子からなる導電性微粒子であって、該コア粒子の屈折率は導電性物質の屈折率よりも低い導電性微粒子、電離放射線硬化型樹脂、及び、有機溶剤を含む帯電防止層形成用組成物を用いて層厚が５０ｎｍ〜１５０ｎｍの帯電防止層を形成し、次いで、直接接する下層の屈折率よりも低い屈折率の層厚が５０ｎｍ〜１５０ｍの低屈折率層を形成してなる反射防止フィルムであって、反射色相が、ＪＩＳ−Ｚ−８７２９で規定される色相ａ* の絶対値７以下、色相ｂ* の絶対値６以下であるものである。
【００２０】
より好ましくは、本発明の第２の態様は、透明基材フィルムと、該透明基材フィルム上に、電離放射線硬化型樹脂を含んでなる組成物で形成されてなるハードコート層と、帯電防止層と、低屈折率層とをこれらの順で備えてなる、反射防止フィルムであって、
前記帯電防止層が、本発明の第１の態様による帯電防止層形成用組成物を用いて形成されたものであり、
前記帯電防止層の層厚が５０ｎｍ以上１５０ｎｍ以下であり、
前記低屈折率層の層厚が５０ｎｍ以上１５０ｎｍ以下であり、
前記反射防止フィルムの反射色相が、色相ａ*の絶対値が７以下であり、色相ｂ*の絶対値が６以下であるものである。
【００２１】
効果
本発明の第２の態様による反射防止フィルムにおける帯電防止層は、導電性物質で被覆されたコア粒子からなる導電性微粒子であり、該コア粒子の屈折率は導電性物質の屈折率よりも低い微粒子、電離放射線硬化型樹脂、及び、有機溶剤を含む帯電防止層形成用組成物を用いて形成されている。その結果、本発明の反射防止フィルムにおける帯電防止層は、従来の導電性金属酸化物或いは導電性金属を含むコーティング組成物を用いて形成した帯電防止層よりも、屈折率を低く調整することが可能となる。このため、帯電防止層と低屈折率層の屈折率差を調整することができるので、反射防止性を実現でき、しかも、ＪＩＳ−Ｚ−８７２９で規定される色相ａ* の絶対値が７以下、色相ｂ* の絶対値が６以下となる色味の発生を防止できる屈折率に調整した帯電防止層を有する反射防止フィルムを得ることができる。
【００２２】
本発明の第３の態様
本発明者は、本発明時において、屈折率の高い導電性金属酸化物を帯電防止層形成用組成物（被覆組成物）に使用することにより、干渉縞の発生と埃付着の防止とを達成しうる帯電防止層を提供することができるとの知見を得た。本発明の第３の態様はかかる知見によるものである。
【００２３】
従って、本発明の第３の態様によれば、（１）空隙を有する導電性金属酸化物の微粒子、（２）電離放射線硬化型樹脂、及び、（３）有機溶剤を含んでなる帯電防止層形成用（コーティング）組成物を提案することができる。
【００２４】
本発明の第３の態様において、透明基材フィルムと、該透明基材フィルム上に、帯電防止層と、電離放射線硬化型樹脂を含んでなる組成物で形成されてなるハードコート層と、低屈折率層とをこれらの順で備えてなる、反射防止フィルムをも提案され、
該反射防止フィルムは、
前記帯電防止層が、本発明の第３の態様による帯電防止層形成用組成物を用いて形成されたものである。
【００２５】
効果
本発明の第３の態様による帯電防止層形成用組成物は、空隙を有する導電性金属酸化物微粒子を帯電防止剤として含有しているので、本発明の第３の態様による帯電防止層形成用組成物を用いて形成した帯電防止層は、空隙内に屈折率１の空気を包含することになり、従来の空隙を有さない導電性金属酸化物微粒子を含むコーティング組成物を用いて形成した帯電防止層よりも、低い屈折率とすることができる。そのため本発明の第３の態様による帯電防止層形成用組成物を用いて形成した本発明の第３の別の態様による反射防止フィルムは、透明基材フィルムと帯電防止層との屈折率の差、及び帯電防止層とハードコート層の屈折率差の絶対値を各々０．０３以内とすることができるため、透明基材フィルムと帯電防止層との界面、及び帯電防止層とハードコート層との界面による干渉縞の発生を防止することができるとの効果を有する。
【００２６】
本発明の第４の態様
本発明者は、本発明時において、反射防止フィルムにおける帯電防止層に、屈折率の高い空隙を有する導電性金属酸化物の微粒子を用いることにより、反射時の色味を防止した帯電防止層を有する反射防止フィルムを提供することができるとの知見を得た。本発明の第４の態様はかかる知見によるものである。
【００２７】
従って、本発明の第４の態様によれば、反射防止フィルムを提案することができ、該反射防止フィルムは、透明基材フィルム上に、電離放射線硬化型樹脂を含むハードコート層を形成し、空隙を有する導電性金属酸化物の微粒子、電離放射線硬化型樹脂、及び、有機溶剤を含む帯電防止層形成用組成物を用いて形成された層厚が５０ｎｍ〜１５０ｎｍの帯電防止層を形成し、直接接する下層の屈折率よりも低い屈折率の層厚が５０ｎｍ〜１５０ｍの低屈折率層、をこの順で形成してなる反射防止フィルムであって、反射色相が、ＪＩＳ−Ｚ−８７２９で規定される色相ａ* の絶対値７以下、色相ｂ* の絶対値６以下であることを特徴とする色味を抑制した反射防止フィルムである。
【００２８】
より好ましくは、本発明の第４の態様は、透明基材フィルムと、該透明基材フィルム上に、電離放射線硬化型樹脂を含んでなる組成物で形成されてなるハードコート層と、帯電防止層と、低屈折率層とをこれらの順で備えてなる、反射防止フィルムであって、
前記帯電防止層が、本発明の第３の態様による帯電防止層形成用組成物を用いて形成されたものであり、
前記帯電防止層の層厚が５０ｎｍ以上１５０ｎｍ以下であり、
前記低屈折率層の層厚が５０ｎｍ以上１５０ｎｍ以下であり、
前記反射防止フィルムの反射色相が、色相ａ*の絶対値が７以下であり、色相ｂ*の絶対値が６以下であるものである。
【００２９】
効果
本発明の第４の態様による反射防止フィルムにおける帯電防止層は、空隙を有する導電性金属酸化物の微粒子、電離放射線硬化型樹脂、及び、有機溶剤を含む帯電防止層形成用組成物を用いて形成されている。その結果、本発明の反射防止フィルムにおける帯電防止層は、従来の導電性金属酸化物或いは導電性金属を含むコーティング組成物を用いて形成した帯電防止層よりも、屈折率を低く調整することが可能となる。このため、帯電防止層と低屈折率層の屈折率差を調整することができるので、反射防止性を実現でき、しかも、ＪＩＳ−Ｚ−８７２９で規定される色相ａ* の絶対値が７以下、色相ｂ* の絶対値が６以下となる色味の発生を防止できる屈折率に調整した帯電防止層を有する反射防止フィルムを得ることができる。
【発明の具体的な説明】
【００３０】
定義
本発明にあって、色相ａ* 、色相ｂ* は、ＪＩＳ−Ｚ−８７２９（ＪＩＳハンドブック３３「色彩−１９９６」日本規格協会編集）にて規定されている色座標における指標である。ＪＩＳ−Ｚ−８７２９によれば、明度Ｌ＊、色相ａ* 及び色相ｂ* の３つの値によって、測定対象物の色調が表される。明度Ｌ＊が大きいほど明度が高いことを示す。また、色相ａ* は赤味を表し、数値が大きいほど赤味が強いことを示し、−（マイナス）になると赤味が不足していること、言い換えれば緑色味が強いことを示す。さらに、色相ｂ* は黄色味の指標であり、この数値が大きい場合は黄色味が強いことを示し、−（マイナス）になると黄色味が不足して青くなる事を示している。そして、色相ａ* 及び色相ｂ* のいずれも０の場合は、無色を意味している。ここで、Ｌ＊ａ＊ｂ＊は、ＣＩＥ色空間を示す指標であり、１９７５年第１８回ロンドン大会において採択され、ＣＩＥＬ１９７５Ｌ＊ａ＊ｂ＊均等色空間及びこの空間に基づく色差として勧告されたものである。
【００３１】
本発明の第１の態様
帯電防止層形成用組成物（帯電防止層形成用コーティーング組成物）
導電性微粒子
（１）種類
本発明で用いる、コア粒子を内部に包含し、外側に導電性物質を被覆した導電性微粒子は、塗膜に帯電性を付与するための帯電防止剤として用いられる。導電性物質には、導電性金属酸化物又は導電性金属が使用できる。導電性金属酸化物には、例えば、酸化錫（ＳｎＯ2 ）、アンチモン錫酸化物（ＡＴＯ）、インジウム錫酸化物（ＩＴＯ）、酸化アンチモン（Ｓｂ2 Ｏ5 ）、アルミニウム亜鉛酸化物（ＡＺＯ）、ガリウム亜鉛酸化物およびこれらの混合物から選択されるものが挙げられる。導電性金属には、金、銀、銅、アルミニウム、鉄、ニッケル、パラジウム、プラチナ等およびこれらの混合物から選択されるものが使用できる。
【００３２】
コア粒子には、シリカ微粒子、例えば、コロイダルシリカ微粒子、酸化ケイ素微粒子等の無機微粒子；フッ素樹脂微粒子、アクリル樹脂粒子、シリコーン樹脂粒子等のポリマー微粒子；有機質無機質複合体粒子等の微粒子が挙げられ、上記微粒子は多孔質・中空微粒子であればより屈折率が低くなる。本発明に使用可能なコア粒子は、導電性物質、例えば、導電性金属酸化物又は金属の屈折率よりも低い屈折率を持つものである。
【００３３】
（２）形状；粒径
本発明で用いる、コア粒子を内部に包含し、外側に導電性金属酸化物又は金属等の導電性物質を被覆した導電性微粒子の粒径は、５ｎｍ〜１００ｎｍが好ましく、さらに好ましくは１０ｎｍ〜５０ｎｍである。粒径が上記範囲内にあることにより、透明性に優れ、導電性微粒子の分散が好ましいものとなる。
【００３４】
導電性微粒子における導電性物質の被覆量は、１０質量％〜６０質量％、より好ましくは２０質量％〜５０質量％であることが好ましい。被覆量がこの範囲にあることにより、導電性微粒子において、表面抵抗値が低くなり、所望の帯電防止性が得られ、かつ、導電性金属酸化物又は金属等の導電性物質の屈折率の低減化効果が高まり、所望の屈折率が得られる。
【００３５】
（３）被覆方法
コア粒子に導電性物質を被覆する方法としては、例えば、シリカ微粒子を例にすると、シリカ微粒子に金属酸化物（例えば、ＡＴＯ）の水溶液中にスラリー化し、ＡＴＯを中和加水分解し、焼成することにより被覆することができる。被覆の状態は、中和加水分解条件（温度、時間、ｐＨ）や焼成条件（温度、時間、焼成雰囲気）により調整することができる。
【００３６】
或いは、コア粒子として酸化ケイ素塩を加熱し、得られた蒸気を反応器に導入し、熱分解反応を行うことによって酸化ケイ素粒子を生成させ、つづいて被覆層の原料となる金属塩を加熱し、得られた蒸気を上記酸化ケイ素微粒子を存在させた反応器に導入し、熱分解反応によってそのコア粒子の表面に金属酸化物の被覆層を形成する方法（特開平５−３１９８０８号公報）が適用できる。
【００３７】
或いは、コア粒子の存在下で、金属カルボン酸塩とアルコールとを含む混合物、または、金属アルコキシ基含有化合物とカルボキシル基含有化合物とを含む混合物を加熱することにより、前記コア粒子の表面に金属酸化物を被覆させる方法（特開２００４−９９３５８号公報）が適用できる。
【００３８】
電離放射線硬化型樹脂
電離放射線硬化型樹脂には、電離放射線の照射を受けた時に直接、又は開始剤の作用を受けて間接的に、重合や二量化等の大分子化を進行させる反応を起こす重合性官能基を有するモノマー、オリゴマー及びポリマーを用いることができる。具体的には、アクリル基、ビニル基、アリル基等のエチレン性不飽和結合を有するラジカル重合性のモノマー、オリゴマーが好ましく、バインダー成分の分子間で架橋結合が生じるように、一分子内に重
合性官能基を２個以上、好ましくは３個以上有する多官能のバインダー成分であることが望ましい。しかしながら、その他の電離放射線硬化性のバインダー成分を用いることも可能であり、例えば、エポキシ基含有化合物のような光カチオン重合性のモノマーやオリゴマーを用いてもよい。また、導電性を向上させるには、イオン伝搬性を良好にするような、ＥＯ変性など親水性のバインダーであることが好ましい。さらに、分子中に水酸基を残したバインダー成分を用いるのが好ましい。バインダー中の水酸基は、水素結合によりハードコート層や透明基材フィルム等の隣接層に対する密着性を向上させることが可能となる。
【００３９】
上記の電離放射線硬化型樹脂組成物に好ましく使用されるモノマー類としては、エチレングリコールジ（メタ）アクリレート、ペンタエリスリトールジ（メタ）アクリレートモノステアレート等のジ（メタ）アクリレート；トリメチロールプロパントリ（メタ）アクリレート、ペンタエリスリトールトリ（メタ）アクリレート等のトリ（メタ）アクリレート、ペンタエリスリトールテトラ（メタ）アクリレート誘導体やジペンタエリスリトールペンタ（メタ）アクリレート等の多官能（メタ）アクリレート、上記した物のＥＯ変性品、等を例示することができる。
【００４０】
これらに加え、エポキシアクリレート樹脂（共栄社化学製「エポキシエステル」や昭和高分子製「エポキシ」等）や各種イソシアナートと水酸基を有するモノマーとがウレタン結合を介して重付加によって得られるウレタンアクリレート樹脂（日本合成化学工業製「紫光」や共栄社化学製「ウレタンアクリレート」）といった数平均分子量（ＧＰＣ法で測定したポリスチレン換算数平均分子量）が２万以下のオリゴマー類も好ましく使用できる。
【００４１】
これらのモノマー類やオリゴマー類は塗膜の架橋密度を高める効果が高いほか、数平均分子量が２万以下と小さいので流動性が高い成分であり、コーティング組成物の塗工適性を向上させる効果もある。
【００４２】
さらに、必要に応じて、主鎖や側鎖に（メタ）アクリレート基を有する数平均分子量が２万以上の反応性ポリマーなども好ましく使用することができる。これらの反応性ポリマーは例えば東亞合成製の「マクロモノマー」等の市販品として購入することも可能であるし、メタクリル酸メチルとグリシジルメタクリレートとの共重合体をあらかじめ重合しておき、後から共重合体のグリシジル基とメタクリル酸やアクリル酸のカルボキシル基を縮合させることで、（メタ）アクリレート基を有する反応性ポリマーを得ることができる。これら分子量が大きい成分を含むことで、複雑な形状に対する成膜性の向上や硬化時の体積収縮による反射防止フィルムのカールや反りの低減が可能となる。
【００４３】
該バインダー樹脂が光硬化型樹脂である場合には、ラジカル重合を開始させるために光開始剤を用いることが望ましい。光開始剤には特に限定されないが、例えば、アセトフェノン類、ベンゾフェノン類、ケタール類、アントラキノン類、ジスルフィド化合物類、チウラム化合物類、フルオロアミン化合物類などが挙げられる。より具体的には、１−ヒドロキシ−シクロヘキシル−フェニル−ケトン、２−メチル−１［４−（メチルチオ）フェニル］−２−モルフォリノプロパン−１−オン、ベンジルジメチルケトン、１−（４−ドデシルフェニル）−２−ヒドロキシ−２−メチルプロパン−１−オン、２−ヒドロキシ−２−メチル−１−フェニルプロパン−１−オン、１−（４−イソプロピルフェニル）−２−ヒドロキシ−２−メチルプロパン−１−オン、ベンゾフェノン等を例示できる。これらのうちでも、１−ヒドロキシ−シクロヘキシル−フェニル−ケトン、及び、２−メチル−１［４−（メチルチオ）フェニル］−２−モルフォリノプロパン−１−オンは、少量でも電離放射線の照射による重合反応を開始し促進するので、本発明において好ましく用いられる。これらは、いずれか一方を単独で、又は、両方を組み合わせて用いることができる
。これらは市販品にも存在し、例えば、１−ヒドロキシ−シクロヘキシル−フェニル−ケトンはイルガキュアー  １８４（Ｉｒｇａｃｕｒｅ  １８４）の商品名でチバスペシャリティーケミカルズ（株）から入手できる。
【００４４】
有機溶剤
帯電防止層形成用組成物には、固形成分を溶解分散するための有機溶剤が必須であり、その種類は特に限定されない。例えば、メタノール、エタノール、イソプロピルアルコール等のアルコール類；メチルエチルケトン、メチルイソブチルケトン、シクロヘキサノン等のケトン類；酢酸エチル、酢酸ブチル等のエステル類；ハロゲン化炭化水素類；トルエン、キシレン等の芳香族炭化水素類、あるいはこれらの混合物を用いることができる。
【００４５】
それらの中でも、ケトン系の有機溶剤を用いるのが好ましく、ケトン系溶剤を用いて調製すると、基材表面に容易に均一に塗布することができ、かつ、塗工後において溶剤の蒸発速度が適度で乾燥むらを起こし難いので、均一な厚さの大面積塗膜を容易に得ることができるからである。
【００４６】
また、溶剤の量は、各成分を均一に溶解、分散することができ、調製後の保存時に凝集を来たさず、かつ、塗工時に希薄すぎない濃度となるように適宜調節する。この条件が満たされる範囲内で溶剤の使用量を少なくして高濃度のコーティング組成物を調製し、容量をとらない状態で保存し、使用時に必要分を取り出して塗工作業に適した濃度に希釈するのが好ましい。固形分と溶剤の合計量を１００重量部とした時に、全固形分０．５〜５０重量部に対して、溶剤を５０〜９５．５重量部、さらに好ましくは、全固形分１０〜３０重量部に対して、溶剤を７０〜９０重量部の割合で用いることにより、特に分散安定性に優れ、長期保存に適した帯電防止層形成用組成物が得られる。
【００４７】
その他の成分
帯電防止層形成用のコーティング組成物の上記以外の成分には、必要に応じて電離放射線硬化性のバインダー成分の重合開始剤を含有するが、さらに、その他の成分を配合してもよい。例えば、必要に応じて分散剤、紫外線遮蔽剤、紫外線吸収剤、表面調整剤（レベリング剤）などを用いることができる。
【００４８】
帯電防止層形成用組成物の調製法
帯電防止層形成用組成物は、既にインキ化されたものを用いても良いし、導電性物質で被覆されたコア粒子からなる導電性微粒子、電離放射線硬化型樹脂、溶剤、その他の成分などを組み合わせて調製しても良い。上記各成分を用いて帯電防止層形成用組成物を調製するには、塗工液の一般的な調製法に従って分散処理すればよい。例えば、導電性微粒子がコロイドの形状であれば、そのまま混合することが可能であるし、粉状であれば、得られた混合物にビーズ等の媒体を投入し、ペイントシェーカーやビーズミル等で適切に分散処理することにより、コーティングのための帯電防止層形成用組成物が得られる。
【００４９】
反射防止フィルム
図２は、本発明の反射防止フィルムの層構成を示す概略断面図である。図２の反射防止フィルムは、透明基材フィルム１上に、帯電防止層２が形成されており、さらにその上にハードコート層３が形成され、さらにその上に低屈折率層４が形成されている。
【００５０】
帯電防止層
本発明の反射防止フィルムは、帯電防止層の層厚が０．０５〜５．０μｍの時に、埃付着防止のために必要な表面抵抗率が１．０×１０13  Ω／□以下を実現できる。１．０×１０13  Ω／□〜１．０×１０12  Ω／□では帯電するが静電荷が蓄積しないため、フィルムなどに埃付着防止性が得られる。好ましくは、静電荷が帯電するが、すぐ減衰する範囲１．０×１０12  Ω／□〜１．０×１０10  Ω／□であり、より好ましくは帯電しない範囲１．０×１０10  Ω／□以下であり、最も好ましくは１．０×１０8 Ω／□以下である。
【００５１】
帯電防止層は、上記した帯電防止層形成用組成物を、例えば、スピンコート法、デイップ法、スプレー法、スライドコート法、バーコート法、ロールコーター法、メニスカスコーター法、フレキソ印刷法、スクリーン印刷法、ビードコーター法等の各種方法で反射防止フィルムの透明基材フィルムまたは各層の上に塗布することができる。塗工物は、通常は、必要に応じて乾燥し、その後、紫外線や電子線等の電離放射線を放射して硬化させることにより帯電防止層が形成される。
【００５２】
透明基材フィルム
透明基材フィルムの材質は、特に限定されないが、反射防止フィルムに用いられる一般
的な材料を用いることができ、例えば、トリアセテートセルロース（ＴＡＣ）、ポリエチレンテレフタレート（ＰＥＴ）、ジアセチルセルロース、アセテートブチレートセルロース、ポリエーテルサルホン、アクリル系樹脂、ポリウレタン系樹脂、ポリエステル、ポリカーボネート、ポリスルホン、ポリエーテル、トリメチルペンテン、ポリエーテルケトン、（メタ）アクリロニトリル等の各種樹脂で形成したフィルム等を例示することができる。基材の厚さは、通常２５μｍ〜１０００μｍ程度である。
【００５３】
ハードコート層
ハードコート層は、積層体自体に、耐擦傷性、強度等の性能を付与する目的で形成されてなるものであり、本発明における必須構成層である。本発明にあって「ハードコート層」とは、ＪＩＳ５６００−５−４：１９９９で規定される鉛筆硬度試験でＨ以上の硬度を示すものをいう。
【００５４】
ハードコート層は、電離放射線硬化型樹脂組成物を使用して形成することが好ましく、より好ましくは（メタ）アクリレート系の官能基を有するもの、例えば、比較的低分子量のポリエステル樹脂、ポリエーテル樹脂、アクリル樹脂、エポキシ樹脂、ウレタン樹脂、アルキッド樹脂、スピロアセタール樹脂、ポリブタジエン樹脂、ポリチオールポリエーテル樹脂、多価アルコール、エチレングリコールジ（メタ）アクリレート、ペンタエリスリトールジ（メタ）アクリレートモノステアレート等のジ（メタ）アクリレート；トリメチロールプロパントリ（メタ）アクリレート、ペンタエリスリトールトリ（メタ）アクリレート等のトリ（メタ）アクリレート、ペンタエリスリトールテトラ（メタ）アクリレート誘導体、ジペンタエリスリトールペンタ（メタ）アクリレート等の多官能化合物としてのモノマー類、またはエポキシアクリレート又はウレタンアクリレート等のオリゴマーを使用することができる。
【００５５】
本発明の反射防止フィルムにおけるハードコート層は、ハードコート層単独では導電性の機能がなくとも、下に形成された導電性層の効果でハードコート層上でも帯電防止効果が得られる。尚、低屈折率層は、ハードコート層に比べて非常に薄膜なため、ハードコート層上に更に形成されても、その帯電防止効果は劣化しない。より高い帯電防止性を得るには、ハードコート組成物中に、導電性微粒子として、金及び／又はニッケルで表面処理されたポリスチレン、アクリル樹脂、エポキシ樹脂、ポリアミド樹脂、ポリウレタン樹脂等の有機ビーズやベンゾグアナミン・メラニン・ホルムアルデヒド縮合物球状粉体を添加することが好ましく、平均粒径は５μｍ程度が好ましい。
【００５６】
添加量は、全光線透過率に影響を及ぼさないよう、できるだけ微量を配合することが好ましくハードコート成分１００質量部に対し、０．００１〜１質量部とすることが好ましい。
【００５７】
本発明の反射防止積層体におけるハードコート層は硬化後の層厚が０．１〜１００μｍ、好ましくは０．８〜２０μｍの範囲にあることが望ましい。層厚が上記範囲内にあることにより、充分なハードコート性能と、外部からの衝撃に対して割れにくいとの効果を付与することができる。
【００５８】
本発明の反射防止積層体におけるハードコート層の屈折率は、透明基材フィルム及び帯電防止層と屈折率差の絶対値が共に０．０３以内であることが、反射防止フィルムにおける干渉縞の発生を防止するうえで好ましい。
【００５９】
低屈折率層
本発明の反射防止フィルムの最上層に積層される低屈折率層は、一般的に用いられている低屈折率層を形成する公知の方法を用いてよい。例えば、シリカやフッ化マグネシウム
等の低屈折率無機微粒子とバインダー樹脂を含む塗工液、空隙を有するシリカやフッ化マグネシウム等の低屈折率無機微粒子とバインダー樹脂を含む塗工液、或いはフツ素系樹脂等を含有する塗工液を用いて塗膜を形成するか、或いは低屈折率無機物微粒子を蒸着により薄膜を形成することにより低屈折率層を得ることができる。
【００６０】
反射防止フィルムの物性
本発明による反射防止フィルムの帯電防止層は、層厚が０．０５〜５．０μｍの時に、表面抵抗率が、１．０×１０13Ω／□以下となる。好ましくは１．０×１０8 Ω／□以下となる。
【００６１】
本発明による反射防止フィルムにおいて、即ち、透明基材フィルム上に、前記本発明の帯電防止層形成用組成物を用いて形成された帯電防止層、電離放射線硬化型樹脂を含むハードコート層、低屈折率層、をこの順で形成してなる反射防止フィルムにおいて、透明基材フィルムと帯電防止層の屈折率差、及び帯電防止層とハードコート層の屈折率差の絶対値が共に０．０３以内であることにより干渉縞の発生を防止することができる。例えば、代表的には、透明基材フィルムと、ハードコート層の屈折率が約１．５の場合に、帯電防止層の屈折率は１．５０±０．０３となる。
【００６２】
本発明による反射防止フィルムの透明性は、透明基材フィルム、帯電防止層、ハードコート層、低屈折率層を含む全層を塗工後、ＪＩＳ−Ｋ７３６１−１に規定されるヘイズ値が基材だけのヘイズ値と変わらないか又は前記基材だけのヘイズ値との差が１．５％以内となるものが好ましい。
【００６３】
画像表示装置
本発明の反射防止フィルムは、特に、液晶表示装置（ＬＣＤ）や陰極管表示装置（ＣＲＴ）、プラズマディスプレイパネル（ＰＤＰ）、エレクトロルミネッセンスディスプレイ（ＥＬＤ）等の画像表示装置の表示面を被覆する多層型反射防止膜の少なくとも一層、特に低屈折率層を形成するのに好適に用いられる。
【００６４】
図３は、本発明の反射防止フィルムを光透過層として含んだ多層型反射防止膜により表示面を被覆した液晶表示装置の一例の断面を模式的に示したものである。液晶表示装置１０１は、表示面側のガラス基板２１の一面にＲＧＢの画素部２２（２２Ｒ、２２Ｇ、２２Ｂ）とブラックマトリックス層２３を形成してなるカラーフィルター２４を準備し、当該カラーフィルターの画素部２２上に透明電極層２５を設け、バックライト側のガラス基板２６の一面に透明電極層２７を設け、バックライト側のガラス基板２６とカラーフィルター２４とを、透明電極層２５、２７同士が向き合うようにして所定のギャップを空けて対向させ、周囲をシール材２８で接着し、ギャップに液晶Ｌを封入し、背面側のガラス基板２６の外面に配向膜２９を形成し、表示面側のガラス基板２１の外面に本発明の反射防止フィルムを積層してなる偏光フィルム１０を貼り付け、後方にバックライトユニット１１を配置したものである。
【００６５】
本発明の第２の態様
本発明の第２の態様は本発明の第１の態様で説明した帯電防止層用組成物を用いて形成される反射防止フィルムである。従って、本発明の第２の態様は下記する点以外、帯電防止層形成用組成物等は本発明の第１の態様と全て同様であってよい。本発明の第２の態様における反射防止フィルムの層構成は、基材／ハードコート層／帯電防止層／低屈折率層となる。
【００６６】
帯電防止層
本発明による反射防止フィルムは、帯電防止層の層厚が５０ｎｍ〜１５０ｎｍの時に、埃付着防止のために必要な表面抵抗率が１．０×１０13Ω／□以下を実現できる。１．０×１０13Ω／□〜１．０×１０12Ω／□では帯電するが静電荷が蓄積しないため、フィルムなどに埃付着防止性が得られる。好ましくは、静電荷が帯電するが、すぐ減衰する範囲１．０×１０12Ω／□〜１．０×１０10Ω／□であり、より好ましくは帯電しない範囲１．０×１０10Ω／□以下であり、最も好ましくは１．０×１０8Ω／□以下である。
【００６７】
帯電防止層の適性な屈折率
反射防止フィルムによる反射色相が適性となる帯電防止層の適性な屈折率は、その上に積層される低屈折率層の屈折率に依存する。そのために、低屈折率層の屈折率が低くなるほど、帯電防止層の屈折率層も低くする必要がある。例えば、低屈折率層の屈折率が１．４２である場合は、帯電防止層の屈折率は１．５６以下にする必要がある。
【００６８】
低屈折率層
本発明による反射防止フィルムは、低屈折率層の層厚が５０ｎｍ〜１５０ｎｍとされてなる。
【００６９】
反射防止フィルムの物性
本発明による反射防止フィルムは、ＪＩＳ−Ｚ−８７２９で規定される色相ａ*の絶対値が７以下、色相ｂ*の絶対値が６以下となる色味の発生を防止できる屈折率に調整可能である。
【００７０】
本発明の第３の態様
帯電防止層形成用組成物（帯電防止層形成用コーティーング組成物）
本発明の第３の態様は、下記する導電性金属酸化物微粒子以外は、他の成分及び調製方法等は本発明の第１の態様と同様であってよい。  
導電性金属酸化物微粒子
（１）種類
本発明で用いる空隙を有する導電性金属酸化物微粒子は、塗膜に帯電性を付与するための帯電防止剤として用いられ、例えば、酸化錫（ＳｎＯ2 ）、アンチモン錫酸化物（ＡＴＯ）、インジウム錫酸化物（ＩＴＯ）、酸化アンチモン（Ｓｂ2 Ｏ5 ）、アルミニウム亜鉛酸化物（ＡＺＯ）、ガリウム亜鉛酸化物およびこれらの混合物からなる群から選択されるものであり、かつ、各々が空隙を有するものが挙げられる。
【００７１】
（２）形状；粒径
本発明で用いる空隙を有する導電性金属酸化物微粒子の粒径は、５ｎｍ〜１００ｎｍが好ましく、さらに好ましくは３０ｎｍ〜６０ｎｍである。粒径が上記の範囲内にあることにより、透明性に優れ、かつ、導電性金属酸化物の微粒子の分散が容易となる。
【００７２】
空隙を有する導電性金属酸化物の形状は、外殻の内部に空隙を有しており、外殻は多孔質でも良く、この外殻層の厚みは１ｎｍ以上３０ｎｍ以下であることが好ましい。外殻層の厚みが１ｎｍ以上とすることにより、粒子を完全に被覆することができ、バインダー成分などが微粒子内部に侵入することなく内部の空隙や多孔質構造を維持することが可能となり、低屈折率の効果を十分に発揮することが可能となる。外殻層の厚みを３０ｎｍ以下とすることにより、微粒子の多孔質を維持し、屈折率を低減化する効果を十分に得ることが可能となる。
【００７３】
本発明において、「空隙を有する」とは、導電性金属酸化物の微粒子の内部に気体が充填された構造及び／又は気体を含む多孔質構造をとった結果、或いは微粒子が集合体を形成した結果、気体が屈折率１．０の空気である場合、微粒子本来の屈折率に比べて微粒子中の空気の占有率に反比例して屈折率が低下した導電性金属酸化物の微粒子、及びその集合体のことを言う。
【００７４】
（３）製造方法
空隙を有する導電性金属酸化物微粒子の製造方法は、例えば、特開２００１−２３３６１１号の方法に準じて製造することができる。例えば、核粒子として、目的とする金属酸化物以外の無機化合物と目的とする金属酸化物の混合してなる核粒子分散液を調製し、次いで、該核粒子分散液に目的とする金属酸化物を添加することにより目的とする金属酸化物の被覆層を核粒子の表面に形成し、次いで、酸を加えて、核粒子の一部又は全部を除去することより、空隙を有する導電性金属酸化物微粒子の分散液を得ることができる。
【００７５】
核粒子分散液を調製する際に種粒子の分散液を出発原料とすることも可能である。この場合には、種粒子として、ＳｉＯ2 、Ａｌ2 Ｏ3 、ＴｉＯ2 、ＺｒＯ2 、およびＣｅＯ2 等の無機酸化物またはこれらの複合酸化物、例えば、ＳｉＯ2 −Ａｌ2 Ｏ3 、ＴｉＯ2 −Ａｌ2 Ｏ3 、ＴｉＯ2 −ＺｒＯ2 、ＳｉＯ2 −ＴｉＯ2 、ＳｉＯ2 −ＴｉＯ2 −Ａｌ2 Ｏ3 等の微粒子が用いられ、通常、これらのゾルを用いることができる。このような種粒子の分散液は、従来公知の方法によって調製することができる。このようにして得た種粒子分散液に前記核粒子成分を添加することにより、核粒子分散液を得ることができる。
【００７６】
反射防止フィルム
本発明による反射防止フィルムは本発明の第３の態様による帯電防止層形成用組成物を用いて帯電防止層を形成するものである。従って、この帯電防止層以外の他の層構成、また反射防止フィルムを用いた画像表示層等は本発明の第１の態様と同様であってよい。
【００７７】
本発明の第４の態様
本発明の第４の態様は本発明の第３の態様で説明した帯電防止層用組成物を用いて形成される反射防止フィルムである。従って、本発明の第４の態様は下記する点以外、帯電防止層形成用組成物等は本発明の第３の態様と全て同様であってよい。本発明の第４の態様による反射防止フィルムの層構成は、基材／ハードコート層／帯電防止層／低屈折率層となる。
【００７８】
帯電防止層
本発明による反射防止フィルムは、帯電防止層の層厚が５０ｎｍ〜１５０ｎｍの時に、埃付着防止のために必要な表面抵抗率が１．０×１０13Ω／□以下を実現できる。１．０×１０13Ω／□〜１．０×１０12Ω／□では帯電するが静電荷が蓄積しないため、フィルムなどに埃付着防止性が得られる。好ましくは、静電荷が帯電するが、すぐ減衰する範囲１．０×１０12Ω／□〜１．０×１０10Ω／□であり、より好ましくは帯電しない範囲１．０×１０10Ω／□以下であり、最も好ましくは１．０×１０8Ω／□以下である。
【００７９】
帯電防止層の適性な屈折率
反射防止フィルムによる反射色相が適性となる帯電防止層の適性な屈折率は、その上に積層される低屈折率層の屈折率に依存する。そのために、低屈折率層の屈折率が低くなるほど、帯電防止層の屈折率層も低くする必要がある。例えば、低屈折率層の屈折率が１．４２である場合は、帯電防止層の屈折率は１．５６以下にする必要がある。
【００８０】
低屈折率層
本発明による反射防止フィルムは、低屈折率層の層厚が５０ｎｍ〜１５０ｎｍとされてなる。
【００８１】
反射防止フィルムの物性
本発明による反射防止フィルムは、ＪＩＳ−Ｚ−８７２９で規定される色相ａ*の絶対値が７以下、色相ｂ*の絶対値が６以下となる色味の発生を防止できる屈折率に調整可能である。
【実施例】
【００８２】
本発明の第１の態様
下記の実施例Ａ１、２、及び比較例Ａ１において、帯電防止層の評価に関して、得られた塗膜の屈折率を分光エリプソメーター（ＵＶＳＥＬ、ジョバンーイーボン社製：測定波長６３３ｎｍ）を用いて測定した。また、得られた反射防止フィルムについて、表面抵抗率（Ω／□）の測定については高抵抗率計（ハイレスタ・ＵＰ、三菱化学 (株）製）を用い、印加電圧１００Ｖ、１０秒にて積層体最表面の測定を行った。干渉ムラの測定については、フナテック（株）製の干渉縞検査ランプ（Ｎａランプ）を用い、目視にて検査し、干渉縞の発生がほとんど見られない場合を良好として○、ぼんやり見えるものを普通として△、はっきり見えるものを不良として×とした。また、反射率の測定については、５℃正反射測定装置を備えた分光光度計（島津製作所（株）製、ＵＶ−３１００ＰＣ）を用いて測定を行った。なお、反射率は波長５５０ｎｍ付近で極小値（最低反射率）となったときの値を示した。
【００８３】
［実施例Ａ１］（アンチモン錫酸化物被覆シリカ（ＳｉＯ2 ）微粒子を用いた場合）
帯電防止層形成用組成物の調製
下記組成の成分を混合して帯電防止層形成用組成物を調製した。
アンチモン錫酸化物被覆シリカ（ＳｉＯ2 ）微粒子分散液（平均粒径５０ｎｍ、被覆量３０重量％、固形分３０％、溶剤：メチルイソブチルケトン）        ３３．３質量部
ＥＯ変性ジペンタエリスリトールヘキサアクリレート（ＥＯ変性ＤＰＨＡ）（ＤＰＥＡ−１２：商品名、日本化製薬）                                        １０質量部
イルガキュア１８４(商品名、チバスペシャリティケミカルズ社製)    ０．５質量部
メチルイソブチルケトン                                        ９０．３質量部
【００８４】
基材フィルム／帯電防止層からなる積層体の作製
上記組成の帯電防止層形成用組成物を厚み８０μｍのトリアセテートセルロース（ＴＡＣ）フィルム上にバーコーティングし、乾燥により溶剤を除去した後、紫外線照射装置を用いて照射線量約２０ｍＪ／ｃｍ2 で紫外線照射を行い、帯電防止層を硬化させて、層厚約１μｍの帯電防止層を作製した。得られた塗膜の屈折率を上記の方法により測定した。その結果を下記の表１に示す。
【００８５】
ハードコート層形成用組成物の調製
下記の組成の成分を配合してハードコート層形成用コーティング組成物を調製した。
ペンタエリスリトールトリアクリレート（ＰＥＴＡ）              ３０．０質量部
イルガキュア９０７(商品名、チバスペシャリティケミカルズ社製)    １．５質量部
メチルイソブチルケトン                                        ７３．５質量部
金およびニッケルで表面処理を施した平均粒径５μｍの有機ビーズ
(日本化学工業(株)製、商品名：ブライト２０ＧＮＲ−４．６ＥＨ)    ０．１５質量部
【００８６】
低屈折率層形成用組成物の調製
下記の組成の成分を配合して、屈折率１．３７の低屈折率層形成用コーティング組成物を調製した。  
中空シリカゾル（平均粒径５０ｎｍ、２０％メチルイソブチルケトン溶液)  
１２．８５重量部
ペンタエリスリトールトリアクリレート（ＰＥＴＡ）              １．４３重量部
イルガキュア９０７(商品名、チバスペシャリティケミカルズ社製)    ０．１重量部
ＴＳＦ４４６０                                                ０．１２重量部
（商品名、ＧＥ東芝シリコーン（株）製：アルキルポリエーテル変性シリコーンオイル）
メチルイソブチルケトン                                        ８５．５重量部
【００８７】
塗膜（基材フィルム／帯電防止層／ハードコート層／低屈折率層）の作製
基材フィルム／帯電防止層上に、上記組成のハードコート層形成用コーティング組成物をバーコーティングし、乾燥により溶剤を除去した後、紫外線照射装置（フュージョンＵＶシステムジャパン（株）、光源Ｈバルブ）を用いて、照射線量１００ｍＪ／ｃｍ2 で紫外線照射を行い、ハードコート層を硬化させて、塗膜５μｍのハードコート層を有する、基材フィルム／帯電防止層／ハードコート層からなる積層コートフィルムを得た。
【００８８】
得られた積層コートフィルムのハードコート層上に、上記の低屈折率層形成用コーティング組成物をバーコーティングし、乾燥させることにより溶剤を除去した後、紫外線照射装置（フュージョンＵＶシステムジャパン（株）、光源Ｈパルプ）を用いて、照射線量２００ｍＪ／ｃｍ2 で紫外線照射を行い、塗膜を硬化させて、層厚約１００ｎｍの低屈折率層を作成することにより、基材フィルム／帯電防止層／ハードコート層／低屈折率層からなる本実施例Ａ１の反射防止フィルムを得た。該反射防止フィルムについて、表面抵抗値、干渉ムラ、最低反射率を上記方法にて測定し、その結果を下記の表１に示す。
【００８９】
［実施例Ａ２］（インジウム錫酸化物被覆シリカ（ＳｉＯ２）微粒子を用いた場合）
帯電防止層形成用組成物の調製
下記組成の成分を混合して帯電防止層形成用組成物を調製した。  
インジウム錫酸化物被覆シリカ(ＳｉＯ２)微粒子分散液（平均粒径５０ｎｍ、被覆量３０重量％、固形分３０％、溶剤：メチルイソブチルケトン）          ３３．３質量部
ＥＯ変性ＤＰＨＡ（ＤＰＥＡ−１２：商品名、日本化製薬）            １０質量部
イルガキュア１８４(商品名、チバスペシャリティケミカルズ社製)    ０．５質量部
メチルイソブチルケトン                                        ９０．３質量部
【００９０】
基材フィルム／帯電防止層からなる積層体の作製と評価
前記工程で得られた帯電防止層形成用組成物を用い、前記実施例Ａ１と同条件にて、層厚１μｍの帯電防止層を作成し、屈折率を測定した。その結果を下記の表１に示す。
【００９１】
塗膜（基材フィルム／帯電防止層／ハードコート層／低屈折率層）の作製
前記実施例Ａ１と同様のハードコート層形成用組成物、及び低屈折率層形成用組成物を用い、前記実施例Ａ１と同様の作製条件にて、ＴＡＣ基材フィルム／帯電防止層／ハードコート層／低屈折率層からなる層構成の本実施例Ａ２の反射防止フィルムを作製した。得られた反射防止フィルムについて、表面抵抗値、干渉ムラ、最低反射率を上記方法にて測定し、その結果を下記の表１に示す。
【００９２】
［比較例Ａ１］（通常のＩＴＯ微粒子を用いた場合）
帯電防止層形成用組成物の調製
下記組成の成分を混合して帯電防止層形成用組成物を調製した。
【００９３】
インジウム錫酸化物分散液                                      ３３．３質量部
（平均粒径３０ｎｍ、固形分３０％、溶剤：メチルイソブチルケトン）
ＰＥＴＡ（ＰＥＴ−３０：商品名、日本化製薬）                      １０質量部
イルガキュア１８４(商品名、チバスペシャリティケミカルズ社製)    ０．５質量部
メチルイソブチルケトン                                        ９０．３質量部
【００９４】
基材フィルム／帯電防止層からなる積層体の作製と評価
前記工程で得られた帯電防止層形成用組成物を用い、前記実施例Ａ１と同条件にて、層厚約１μｍの帯電防止層を作成し、屈折率を測定した。その結果を下記の表１に示す。
【００９５】
塗膜（基材フィルム／帯電防止層／ハードコート層／低屈折率層）の作製
前記実施例Ａ１と同様のハードコート層形成用組成物、及び低屈折率層形成用組成物を用い、前記実施例Ａ１と同様の作製条件にて、ＴＡＣ基材フィルム／帯電防止層／ハードコート層／低屈折率層の層構成の比較例Ａ１の反射防止フィルムを得た。得られた反射防止フィルムについて、表面抵抗値、干渉ムラ、最低反射率を上記方法にて測定し、その結果を下記表１に示す。
【００９６】
表１
例／評価         屈折率        表面抵抗値        干渉ムラ      最低反射率
Ω／□                          （％）  
実施例Ａ１      １．５０       １．９×１０10       ○            １．０
実施例Ａ２      １．５２       ８．５×１０8        ○            １．０
比較例Ａ１      １．６０       ７．２×１０7        ×            １．０  
【００９７】
本発明の第２の態様
下記の実施例Ｂ１、２、及び比較例Ｂ１において、帯電防止層の評価に関して、得られた塗膜の表面抵抗率（Ω／□）の測定については高抵抗率計（ハイレスタ・ＵＰ、三菱化学 (株）製）を用い、印加電圧１００Ｖにて積層体最表面の測定を行った。反射率、反射色相の測定は、５℃正反射測定装置を備えた分光光度計（島津製作所 (株）製、ＵＶ−３１００ＰＣ：商品名)を用いて測定した。なお、反射率は、波長５５０ｎｍ付近で極小値となったときの値（最低反射率）を示した。
【００９８】
［実施例Ｂ１］（ＡＴＯ被覆シリカ微粒子を用いた場合）
帯電防止層形成用組成物の調製
下記組成の成分を混合して屈折率１．５０の帯電防止層形成用組成物を調製した。
アンチモン錫酸化物被覆シリカ（ＳｉＯ2）微粒子分散液（平均粒径５０ｎｍ、被覆量３０重量％、固形分３０％、溶剤：メチルイソブチルケトン）        ３３．３質量部
ＥＯ変性ジペンタエリスリトールヘキサアクリレート（ＥＯ変性ＤＰＨＡ）
（ＤＰＥＡ−１２：商品名、日本化製薬）                              １０質量部
イルガキュア１８４(商品名、チバスペシャリティケミカルズ社製)    ０．５質量部
メチルイソブチルケトン                                        ９０．３質量部
【００９９】
ハードコート層形成用組成物の調製
下記組成の成分を配合してハードコート層形成用組成物を調製した。
ペンタエリスリトールトリアクリレート（ＰＥＴＡ）              ３０．０質量部
イルガキュア９０７(商品名、チバスペシャリティケミカルズ社製)    １．５質量部
メチルイソブチルケトン                                        ７３．５質量部
【０１００】
低屈折率層形成用組成物の調製
下記組成の成分を配合して屈折率１．３７の低屈折率層形成用組成物を調製した。
中空シリカゾル（２０％メチルイソブチルケトン溶液）          １２．８５質量部
ペンタエリスリトールトリアクリレート（ＰＥＴＡ）              １．４３質量部
イルガキュア９０７(商品名、チバスペシャリティケミカルズ社製)    ０．１質量部
ＴＳＦ４４６０（商品名、ＧＥ東芝シリコーン（株）製：アルキルポリエーテル変性シリコーンオイル）                                                ０．１２質量部
メチルイソブチルケトン                                        ８５．５質量部
【０１０１】
反射防止フィルム（基材フィルム／ハードコート層／帯電防止層／低屈折率層）の作製
厚み８０μｍのトリアセテートセルロース（ＴＡＣ）フィルム上に、上記ハードコート形成用組成物をバーし、乾燥により溶剤を除去した後、紫外線照射装置を用いて、照射線量２０ｍＪ／ｃｍ2 で紫外線照射を行い、塗膜を硬化させて、膜厚５μｍのハードコート層を作製した。
【０１０２】
得られた基材フィルム／ハードコート層からなる積層体上に上記の帯電防止層形成用組成物をバーし、乾燥させることにより溶剤を除去した後、紫外線照射装置（フュージョンＵＶシステムジャパン（株）製、光源Ｈバルブ）を用いて、照射線量５０ｍＪ／ｃｍ2 で紫外線照射を行い、塗膜を硬化させて、膜厚約９０ｎｍの帯電防止層を作製した。
【０１０３】
得られた基材フィルム／ハードコート層／帯電防止層からなる積層体上に、上記の低屈折率層形成用組成物をバーし、乾燥させることにより溶剤を除去した後、紫外線照射装置（フュージョンＵＶシステムジャパン（株）、光源Ｈバルブ）を用いて、照射線量２００ｍＪ／ｃｍ2 で紫外線照射を行い、塗膜を硬化させて、膜厚約１００ｎｍの低屈折率層を作製することにより、本実施例Ｂ１の反射防止フィルムを得た。本実施例Ｂ１の反射防止フィルムについて、最低反射率、反射色相、表面抵抗値を上記方法に基づいて測定した結果を下記の表２に示す。
【０１０４】
［実施例Ｂ２］（ＩＴＯ被覆シリカ微粒子を用いた場合）
帯電防止層形成用組成物の調製
下記組成の成分を混合して屈折率１．５２の帯電防止層形成用組成物を調製た。
インジウム錫酸化物被覆シリカ（ＳｉＯ2 ）微粒子分散液（平均粒径４５ｎｍ、被覆量４０重量％、固形分３０％、溶剤：メチルイソブチルケトン）        ３３．３質量部
ＥＯ変性ＤＰＨＡ（ＤＰＥＡ−１２：商品名、日本化製薬）            １０質量部
イルガキュア１８４(商品名、チバスペシャリティケミカルズ社製)    ０．５質量部
メチルイソブチルケトン                                        ９０．３質量部
【０１０５】
反射防止フィルム（基材フィルム／ハードコート層／帯電防止層／低屈折率層）の作製
厚み８０μｍのトリアセテートセルロース（ＴＡＣ）フィルム上に、前記実施例Ｂ１と同組成のハードコート形成用組成物を同条件にて塗工した。
【０１０６】
得られた基材フィルム／ハードコート層からなる積層体上に、上記実施例Ｂ２の帯電防止層形成用組成物を前記実施例Ｂ１と同条件にて塗工、乾燥、硬化し、膜厚約９０ｎｍの帯電防止層を作製した。
【０１０７】
得られた基材フィルム／ハードコート層／帯電防止層からなる積層体上に、前記実施例Ｂ１と同組成の低屈折率層形成用組成物を、同条件にて塗工、乾燥、硬化し、膜厚約１００ｎｍの低屈折率層を作製して、本実施例Ｂ２の反射防止フィルムを得た。本実施例Ｂ２の反射防止フィルムについて、最低反射率、反射色相、表面抵抗値を上記方法に基づいて測定した結果を下記の表２に示す。
【０１０８】
［比較例Ｂ１］（通常のＩＴＯ微粒子を用いた場合）
帯電防止層形成用組成物の調製
下記組成の成分を混合して屈折率１．６０の帯電防止層形成用組成物を調製した。
インジウム錫酸化物分散液（平均粒径３０ｎｍ、固形分３０％、溶剤：メチルイソブチルケトン）                                                      ３３．３質量部
ＰＥＴＡ（ＰＥＴ−３０：商品名、日本化製薬）                      １０質量部
イルガキュア１８４(商品名、チバスペシャリティケミカルズ社製)    ０．５質量部
メチルイソブチルケトン                                        ９０．３質量部
【０１０９】
反射防止フィルム（基材フィルム／ハードコート層／帯電防止層／低屈折率層）の作製
厚み８０μｍのトリアセテートセルロース（ＴＡＣ）フィルム上に、前記実施例Ｂ１と同組成のハードコート形成用組成物を同条件にて塗工した。
【０１１０】
得られた基材フィルム／ハードコート層からなる積層体上に、上記の帯電防止層形成用組成物を前記実施例Ｂ１と同条件にて塗工、乾燥、硬化し、膜厚約８５ｎｍの帯電防止層を作製した。
【０１１１】
得られた基材フィルム／ハードコート層／帯電防止層フィルム上に、前記実施例Ｂ１と同組成の低屈折率層形成用組成物を、同条件にて塗工、乾燥、硬化し、膜厚約１００ｎｍの低屈折率層を作製して比較例Ｂ１の反射防止フィルムを得た。比較例Ｂ１の反射防止フィルムについて、最低反射率、反射色相、表面抵抗値を上記方法に基づいて測定した結果を下記の表２に示す。
【０１１２】
表２
例／評価      最低反射率        反射色相                    表面抵抗値    
（％）        ａ＊            ｂ＊             Ω／□      
実施例Ｂ１    １．３２         １．７５    −１．０６        ２．５×１０１１
実施例Ｂ２    １．０３         ４．７      −３．８０        ５．６×１０９ 
比較例Ｂ１    ０．２５       １０．９      −１３．３        ７．２×１０７ 
上記表２によれば、実施例Ｂ１、２共に、反射色相について、色相ａ＊が絶対値７以下、色相ｂ＊が絶対値６以下であり、反射時の色味が防止されていることが分かる。しかも、最低反射率及び表面抵抗値が良好な範囲であるため、帯電防止性の反射防止フィルムとして良好である。
【０１１３】
本発明の第３の態様
下記の実施例Ｃ１、２、及び比較例Ｃ１において、帯電防止層の評価に関して、得られた塗膜の屈折率を分光エリプソメーター（ＵＶＳＥＬ、ジョバンーイーボン社製：測定波長６３３ｎｍ）を用いて測定した。また、得られた反射防止フィルムについて、表面抵抗率（Ω／□）の測定については高抵抗率計（ハイレスタ・ＵＰ、三菱化学 (株）製）を用い、印加電圧１００Ｖ、１０秒にて積層体最表面の測定を行った。干渉ムラの測定については、フナテック（株）製の干渉縞検査ランプ（Ｎａランプ）を用い、目視にて検査し、干渉縞の発生がほとんど見られない場合を良好として○、ぼんやり見えるものを普通として△、はっきり見えるものを不良として×とした。また、反射率の測定については、５℃正反射測定装置を備えた分光光度計（島津製作所（株）製、ＵＶ−３１００ＰＣ）を用いて測定を行った。なお、反射率は波長５５０ｎｍ付近で極小値（最低反射率）となったときの値を示した。
【０１１４】
［実施例Ｃ１］（中空ＡＴＯ微粒子を用いた場合）
帯電防止層形成用組成物の調製
下記組成の成分を混合して帯電防止層形成用組成物を調製した。
中空アンチモン錫酸化物分散液（平均粒径６０ｎｍ、外殻厚み１５ｎｍ、屈折率１．５０、固形分３０％、溶剤：メチルイソブチルケトン）                ３３．３質量部
ＥＯ変性ジペンタエリスリトールヘキサアクリレート（ＥＯ変性ＤＰＨＡ）
（ＤＰＥＡ−１２：商品名、日本化製薬）                              １０質量部
イルガキュア１８４(商品名、チバスペシャリティケミカルズ社製)    ０．５質量部
メチルイソブチルケトン                                        ９０．３質量部
【０１１５】
基材フィルム／帯電防止層からなる積層体の作製
上記組成の帯電防止層形成用組成物を厚み８０μｍのトリアセテートセルロース（ＴＡＣ）フィルム上にバーコーティングし、乾燥により溶剤を除去した後、紫外線照射装置を用いて照射線量約２０ｍＪ／ｃｍ2 で紫外線照射を行い、帯電防止層を硬化させて、膜厚約１μｍの帯電防止層を作製した。得られた積層体の帯電防止層の屈折率、表面抵抗値を上記の方法により測定した。その結果を下記の表３に示す。
【０１１６】
ハードコート層形成用組成物の調製
下記の組成の成分を配合してハードコート層形成用組成物を調製した。  
ペンタエリスリトールトリアクリレート（ＰＥＴＡ）              ３０．０質量部
イルガキュア９０７(商品名、チバスペシャリティケミカルズ社製)    １．５質量部
メチルイソブチルケトン                                        ７３．５質量部
金およびニッケルで表面処理を施した平均粒径５μｍの有機ビーズ（日本化学工業（株）製、商品名：ブライト２０ＧＮＲ−４．６ＥＨ）                  ０．１５質量部
【０１１７】
低屈折率層形成用組成物の調製
下記の組成の成分を配合して、屈折率１．３７の低屈折率層形成用組成物を調製した。
【０１１８】
中空シリカゾル（平均粒径０．０３μｍ、２０％メチルイソブチルケトン溶液)
１２．８５重量部
ペンタエリスリトールトリアクリレート（ＰＥＴＡ）              １．４３重量部
イルガキュア９０７(商品名、チバスペシャリティケミカルズ社製)    ０．１重量部
ＴＳＦ４４６０（商品名、ＧＥ東芝シリコーン（株）製：アルキルポリエーテル変性シリコーンオイル）                                                ０．１２重量部
メチルイソブチルケトン                                        ８５．５重量部
【０１１９】
反射防止フィルム（基材フィルム／帯電防止層／ハードコート層／低屈折率層からなる積層体）の作製
前記工程で作製した基材フィルム／帯電防止層からなる積層体の帯電防止層上に、上記組成のハードコート層形成用組成物をバーコーティングし、乾燥により溶剤を除去した後、紫外線照射装置（フュージョンＵＶシステムジャパン（株）、光源Ｈバルブ）を用いて、照射線量１００ｍＪ／ｃｍ2 で紫外線照射を行い、ハードコート層を硬化させて、膜厚５μｍのハードコート層を有する、基材フィルム／帯電防止層／ハードコート層からなる積層体を得た。
【０１２０】
得られた基材フィルム／帯電防止層／ハードコート層からなる積層体のハードコート層上に、上記の低屈折率層形成用組成物をバーコーティングし、乾燥させることにより溶剤を除去した後、紫外線照射装置（フュージョンＵＶシステムジャパン（株）、光源Ｈバルブ）を用いて、照射線量２００ｍＪ／ｃｍ2 で紫外線照射を行い、塗膜を硬化させて、膜厚約１００ｎｍの低屈折率層を作成することにより、基材フィルム／帯電防止層／ハードコート層／低屈折率層からなる本実施例Ｃ１の反射防止フィルムを得た。該反射防止フィルムについて、干渉ムラ、最低反射率を上記方法にて測定し、その結果を下記の表３に示す。
【０１２１】
［実施例Ｃ２］（中空ＩＴＯ微粒子を用いた場合）
帯電防止層形成用組成物の調製
下記組成の成分を混合して帯電防止層形成用組成物を調製した。
中空インジウム錫酸化物分散液（平均粒径６０ｎｍ、外殻厚み１０ｎｍ、屈折率１．４６、固形分３０％、溶剤：メチルイソブチルケトン）                ３３．３質量部
ＥＯ変性ＤＰＨＡ（ＤＰＥＡ−１２：商品名、日本化製薬）            １０質量部
イルガキュア１８４(商品名、チバスペシャリティケミカルズ社製)    ０．５質量部
メチルイソブチルケトン                                        ９０．３質量部
【０１２２】
基材フィルム／帯電防止層からなる積層体の作製と評価
前記実施例Ｃ１と同条件にて、膜厚１μｍの帯電防止層を作成し、屈折率、表面抵抗値を測定した。その結果を下記の表３に示す。
【０１２３】
反射防止フィルム（基材フィルム／帯電防止層／ハードコート層／低屈折率層からなる積層体）の作製
前記実施例Ｃ１と同様のハードコート層形成用組成物、及び低屈折率層形成用組成物を用い、実施例Ｃ１と同様の作製条件にて、ＴＡＣ基材フィルム／帯電防止層／ハードコート層／低屈折率層からなる層構成の本実施例Ｃ２の反射防止フィルムを作製した。該反射防止フィルムについて、干渉ムラ、最低反射率を上記方法にて測定し、その結果を下記の表３に示す。
【０１２４】
［比較例Ｃ１］（通常のＩＴＯ微粒子を用いた場合）
帯電防止層形成用組成物の調製
下記組成の成分を混合して帯電防止層形成用組成物を調製した。
インジウム錫酸化物分散液（平均粒径６０ｎｍ、固形分３０％、溶剤：メチルイソブチルケトン）                                                      ３３．３質量部
ペンタエリスリトールトリアクリレート（ＰＥＴＡ）（ＰＥＴ−３０：商品名、日本化製薬）                                                              １０質量部
イルガキュア１８４(商品名、チバスペシャリティケミカルズ社製)    ０．５質量部
メチルイソブチルケトン                                        ９０．３質量部
【０１２５】
基材フィルム／帯電防止層からなる積層体の作製と評価
前記実施例Ｃ１と同条件にて、膜厚約１μｍの帯電防止層を作成し、屈折率、表面抵抗値を測定した。その結果を下記の表３に示す。
【０１２６】
反射防止フィルム（基材フィルム／帯電防止層／ハードコート層／低屈折率層からなる積層体）の作製
前記実施例Ｃ１と同様のハードコート層形成用組成物、及び低屈折率層形成用組成物を用い、実施例Ｃ１と同様の作製条件にて、ＴＡＣ基材フィルム／帯電防止層／ハードコート層／低屈折率層からなる層構成の比較例Ｃ１の反射防止フィルムを得た。該反射防止フィルムについて、干渉ムラ、最低反射率を上記方法にて測定し、その結果を下記表３に示す。
【０１２７】
表３
例／評価         屈折率        表面抵抗値        干渉ムラ      最低反射率  
Ω／□                          （％）    
実施例Ｃ１      １．５０      ８．６×１０８        ○            １．０
実施例Ｃ２      １．４８      １．８×１０８        ○            １．０
比較例Ｃ１      １．６０      ７．２×１０７        ×            １．０    
【０１２８】
本発明の第４の態様
下記の実施例Ｄ１、２、及び比較例Ｄ１において、帯電防止層の評価に関して、得られた塗膜の表面抵抗率（Ω／□）の測定については高抵抗率計（ハイレスタ・ＵＰ、三菱化学 (株）製）を用い、印加電圧１００Ｖにて積層体最表面の測定を行った。反射率、反射色相の測定は、５℃正反射測定装置を備えた分光光度計（島津製作所 (株）製、ＵＶ−３１００ＰＣ：商品名) を用いて測定した。なお、反射率は、波長５５０ｎｍ付近で極小値となったときの値（最低反射率）を示した。
【０１２９】
［実施例Ｄ１］（中空ＡＴＯ微粒子を用いた場合）
帯電防止層形成用組成物の調製
下記組成の成分を混合して屈折率１．５０の帯電防止層形成用組成物を調製した。
中空アンチモン錫酸化物分散液（平均粒径６０ｎｍ、外殻厚み１５ｎｍ、屈折率１．５０、固形分３０％、溶剤：メチルイソブチルケトン）                ３３．３質量部
ＥＯ変性ジペンタエリスリトールヘキサアクリレート（ＥＯ変性ＤＰＨＡ）（ＤＰＥＡ−１２：商品名、日本化製薬）                                        １０質量部
イルガキュア１８４(商品名、チバスペシャリティケミカルズ社製)    ０．５質量部
メチルイソブチルケトン                                        ９０．３質量部
ハードコート層形成用組成物の調製
下記の組成の成分を配合してハードコート層形成用組成物を調製した。
ペンタエリスリトールトリアクリレート（ＰＥＴＡ）              ３０．０質量部
イルガキュア９０７(商品名、チバスペシャリティケミカルズ社製)    １．５質量部
メチルイソブチルケトン                                        ７３．５質量部
【０１３０】
低屈折率層形成用組成物の調製
下記の組成の成分を配合して屈折率１．３７の低屈折率層形成用組成物を調製した。
中空シリカゾル（２０％メチルイソブチルケトン溶液)           １２．８５質量部
ペンタエリスリトールトリアクリレート（ＰＥＴＡ）              １．４３質量部
イルガキュア９０７(商品名、チバスペシャリティケミカルズ社製)    ０．１質量部
ＴＳＦ４４６０（商品名、ＧＥ東芝シリコーン（株）製：アルキルポリエーテル変性シリコーンオイル）                                                ０．１２質量部
メチルイソブチルケトン                                        ８５．５質量部
【０１３１】
反射防止フィルム（基材フィルム／ハードコート層／帯電防止層／低屈折率層からなる積層体）の作製
厚み８０μｍのトリアセテートセルロース（ＴＡＣ）フィルム上に、上記ハードコート形成用組成物をバーコーティングし、乾燥により溶剤を除去した後、紫外線照射装置を用いて、照射線量２０ｍＪ／ｃｍ2 で紫外線照射を行い、塗膜を硬化させて、膜厚５μｍのハードコート層を作製した。
【０１３２】
得られた基材フィルム／ハードコート層からなる積層体上に上記の帯電防止層形成用組成物をバーコーティングし、乾燥させることにより溶剤を除去した後、紫外線照射装置（フュージョンＵＶシステムジャパン（株）製、光源Ｈバルブ）を用いて、照射線量５０ｍＪ／ｃｍ2で紫外線照射を行い、塗膜を硬化させて、膜厚約９０ｎｍの帯電防止層を作製した。
【０１３３】
得られた基材フィルム／ハードコート層／帯電防止層からなる積層体上に、上記の低屈折率層形成用組成物をバーコーティングし、乾燥させることにより溶剤を除去した後、紫外線照射装置（フュージョンＵＶシステムジャパン（株）、光源Ｈバルブ）を用いて、照射線量２００ｍＪ／ｃｍ2で紫外線照射を行い、塗膜を硬化させて、膜厚約１００ｎｍの低屈折率層を作製することにより、本実施例Ｄ１の反射防止フィルムを得た。本実施例Ｄ１の反射防止フィルムについて、最低反射率、反射色相、表面抵抗値を上記方法に基づいて測定した結果を下記の表４に示す。
【０１３４】
［実施例Ｄ２］（中空ＩＴＯ微粒子を用いた場合）
帯電防止層形成用組成物の調製
下記組成の成分を混合して屈折率１．４８の帯電防止層形成用組成物を調製した。
中空インジウム錫酸化物分散液（平均粒径６０ｎｍ、外殻厚み１０ｎｍ、屈折率１．４６、固形分３０％、溶剤：メチルイソブチルケトン）                ３３．３質量部
ＥＯ変性ＤＰＨＡ（ＤＰＥＡ−１２：商品名、日本化製薬）            １０質量部
イルガキュア１８４(商品名、チバスペシャリティケミカルズ社製)    ０．５質量部
メチルイソブチルケトン                                        ９０．３質量部
【０１３５】
反射防止フィルム（基材フィルム／ハードコート層／帯電防止層／低屈折率層からなる積層体）の作製
厚み８０μｍのトリアセテートセルロース（ＴＡＣ）フィルム上に、前記実施例Ｄ１と同組成のハードコート形成用組成物を同条件にて塗工した。
【０１３６】
得られた基材フィルム／ハードコート層からなる積層体上に、上記の帯電防止層形成用組成物を前記実施例Ｄ１と同条件にて塗工、乾燥、硬化し、膜厚約９０ｎｍの帯電防止層を作製した。
【０１３７】
得られた基材フィルム／ハードコート層／帯電防止層からなる積層体上に、前記実施例Ｄ１と同組成の低屈折率組成物を、同条件にて塗工、乾燥、硬化し、膜厚約１００ｎｍの低屈折率層を作製して、本実施例Ｄ２の反射防止フィルムを得た。本実施例Ｄ２の反射防止フィルムについて、最低反射率、反射色相、表面抵抗値を上記方法に基づいて測定した結果を下記の表４に示す。
【０１３８】
［比較例Ｄ１］（通常のＩＴＯ微粒子を用いた場合）
帯電防止層形成用組成物の調製
下記組成の成分を混合して屈折率１．６０の帯電防止層形成用組成物を調製した。
インジウム錫酸化物分散液（平均粒径６０ｎｍ、固形分３０％、溶剤：メチルイソブチルケトン）                                                      ３３．３質量部
ＰＥＴＡ（ＰＥＴ−３０：商品名、日本化製薬）                      １０質量部
イルガキュア１８４(商品名、チバスペシャリティケミカルズ社製)    ０．５質量部
メチルイソブチルケトン                                        ９０．３質量部
【０１３９】
反射防止フィルム（基材フィルム／ハードコート層／帯電防止層／低屈折率層からなる積層体）の作製
厚み８０μｍのトリアセテートセルロース（ＴＡＣ）フィルム上に、前記実施例Ｄ１と同組成のハードコート組成物を同条件にて塗工した。
【０１４０】
得られた基材フィルム／ハードコート層からなる積層体上に、上記の比較例Ｄ１の帯電防止層形成用組成物を前記実施例Ｄ１と同条件にて塗工、乾燥、硬化し、膜厚約８５ｎｍの帯電防止層を作製した。
【０１４１】
得られた基材フィルム／ハードコート層／帯電防止層フィルム上に、前記実施例Ｄ１と同組成の低屈折率組成物を、同条件にて塗工、乾燥、硬化し、膜厚約１００ｎｍの低屈折率層を作製して比較例Ｄ１の反射防止フィルムを得た。比較例Ｄ１の反射防止フィルムについて、最低反射率、反射色相、表面抵抗値を上記方法に基づいて測定した結果を下記の表４に示す。
【０１４２】
表４
例／評価      最低反射率        反射色相                    表面抵抗値    
（％）          ａ＊          ｂ＊              Ω／□    
実施例Ｄ１      １．３０        １．８９    −０．９５      １．５×１０９
実施例Ｄ２      １．５２        ０．８６    −０．９８      ８．７×１０８
比較例Ｄ１      ０．２５        １０．９    −１３．３      ７．２×１０７ 
表４によれば、実施例Ｄ１、２共に、反射色相について、色相ａ＊が絶対値７以下、色相ｂ＊が絶対値６以下であり、反射時の色味が防止されていることが分かる。しかも、最低反射率及び表面抵抗値が良好な範囲であるため、帯電防止性の反射防止フィルムとして良好である。
【図面の簡単な説明】
【０１４３】
【図１】透明基材フィルム／ハードコート層／帯電防止層／低屈折率層からなる積層構造の反射防止フィルムにおける低屈折率層の屈折率（ｎ1 ）を１．３７とし、反射防止層の屈折率（ｎ2 ）を１．５３、１．５７、１．６１、１．６５とした場合において、縦軸に反射率（％）、横軸に光の波長（ｎｍ）をとった反射率曲線を示すグラフである。
【図２】本発明の反射防止フィルムの層構成を示す概略断面図である。
【図３】本発明の反射防止フィルムを積層してなる偏光フィルムにて表示面を被覆した液晶表示装置の一例の断面を模式的に示したものである。
【符号の説明】
【０１４４】
１  透明基材フィルム
２  帯電防止層
３  ハードコート層
４  低屈折率層
１０  偏光フィルム
１１  バックライトユニット
２１  ガラス基板
２２  画素部
２３  ブラックマトリックス層
２４  カラーフィルター
２５  透明電極層
２６  ガラス基板
２７  透明電極層
２８  シール材
２９  配向膜
１０１  液晶表示装置
【図１】
2006124655.tif 000003
【図２】
2006124655.tif 000004
【図３】
2006124655.tif 000005